(57)【特許請求の範囲】
【請求項１】
ａ）（メタ）アクリル酸、（メタ）アクリルアミド、またはビニルベンゼンの１種から誘導される基、
ｂ）ポリホスフェート部分、および
ｃ）ジシアンジアミドまたはグアニジンから誘導されるアミン種
からなる難燃性モノマー組成物から誘導されるモノマー単位からなる難燃性ポリマーの水性分散物を含み、
ａ）は、ｂ）に直接または連結基を介して共有結合して、前駆体モノマー単位を形成し、
ｃ）は、前記前駆体モノマー単位中のｂ）の共有結合したポリホスフェート部分と複合体を形成している、フィルタ媒体のためのコーティング組成物。
【請求項２】
前記ポリホスフェート部分が、式−Ｒ３Ｘ−［Ｐ（＝Ｏ）（ＯＲ５）Ｏ−］ｎＲ４、または−Ｒ３−Ｐ（＝Ｏ）（ＯＲ４）（ＯＲ５）のポリホスフェートまたはモノホスホネート化合物から誘導され、ここで：
ｎは、１〜１０であり、
Ｘは、ＯまたはＮＨであり、
Ｒ３は、最大で２０個まで炭素原子の代わりに酸素原子および／または窒素原子を有するＣ０〜Ｃ５０ヒドロカルビル連結基であり、
Ｒ４は、Ｈ、またはＭ＋であり、
Ｒ５は、Ｈ、またはＭ＋であり、
Ｍ＋は、周期表の第Ｉ族および第ＩＩ族の元素、またはアンモニウムから選択される対イオンである、請求項１に記載のフィルタ媒体のためのコーティング組成物。
【請求項３】
前記ポリホスフェート部分が、カルボキシエチルポリホスフェート、カルボキシエチルモノホスホネート、カルボアミドエチルポリホスフェート、カルボアミドエチルポリホスホネート、フェネチルポリホスフェート、もしくはフェネチルモノホスホネート、またはそれらの混合物である、請求項１に記載のフィルタ媒体のためのコーティング組成物。
【請求項４】
前記前駆体モノマー単位が、２−ヒドロキシエチル（メタ）アクリレートポリホスフェートエステル、ビス（２−ヒドロキシエチル（メタ）アクリレートポリホスフェートエステル、ポリエチレングリコール（メタ）アクリレートポリホスフェートエステル、ポリプロピレングリコール（メタ）アクリレートポリホスフェートエステル、メタクリルアミドエチルホスホン酸、ビニルベンゼンホスホン酸、ビニルホスホン酸、およびイソプロペニルホスホン酸から選択される、請求項１に記載のフィルタ媒体のためのコーティング組成物。
【請求項５】
前記アミン種が、１６〜３０００ｇ／モルの分子量を有する、請求項１に記載のフィルタ媒体のためのコーティング組成物。
【請求項６】
前記難燃性モノマー組成物が、グアニル尿素と複合体を形成した２−（ホスホノオキシ）エチルメタクリレート、またはグアニル尿素と複合体を形成した（２−（メタクリロイルオキシ）エチル）ホスホン酸である、請求項１に記載のフィルタ媒体のためのコーティング組成物。
【請求項７】
前記ポリマーが、ホモポリマーである、請求項１に記載のフィルタ媒体のためのコーティング組成物。
【請求項８】
前記ポリマーが、コポリマーである、請求項１に記載のフィルタ媒体のためのコーティング組成物。
【請求項９】
ポリホスフェート部分に共有結合していないエチレン性不飽和モノマーをさらに含む、請求項１に記載のフィルタ媒体のためのコーティング組成物。
【請求項１０】
ポリマー中前記モノマーの少なくとも２０％が、前記難燃性モノマー組成物であり、前記ポリマー中前記モノマーの０．１％〜８０％が、ポリホスフェート部分に共有結合していない前記エチレン性不飽和モノマーであり、前記ポリマーが、少なくとも１重量％のＰからなり、少なくとも１０００ｇ／モルのＭｎを有し；前記ポリマー中前記モノマーの少なくとも９０％が、ポリホスフェート部分に共有結合していない前記エチレン性不飽和モノマーと、前記難燃性モノマー組成物との組合せを含み、ポリホスフェート部分に共有結合していない前記エチレン性不飽和モノマーは、塩化ビニル、スチレン、Ｃ１〜Ｃ４０アルキル（メタ）アクリレート、Ｃ１〜Ｃ４０（メタ）アクリルアミド、アクリルアミド、Ｎ−メチロールアクリルアミド、アクリロニトリル、アクリル酸、メタクリル酸、イタコン酸、マレイン酸、２−アクリルアミド−２−メチルプロパンスルホン酸、Ｃ１〜Ｃ４０ヒドロキシアルキル（メタ）アクリレート、Ｃ１〜Ｃ４０ヒドロキシアルキル（メタ）アクリルアミド、ビニルエステル、ブタジエン、イソプレンおよびそれらの二量体または多誘導体化合物の１種または複数である、請求項１に記載のフィルタ媒体のためのコーティング組成物。
【請求項１１】
リン含有量が、前記ポリマーの１．０〜１５．０重量％である、請求項１に記載のフィルタ媒体のためのコーティング組成物。
【請求項１２】
前記組成物中の前記モノマーの少なくとも５０％が、前記難燃性モノマー組成物から選択される、請求項１に記載のフィルタ媒体のためのコーティング組成物。
【請求項１３】
前記難燃性ポリマーの１００重量部当たり１〜５０重量部の難燃添加剤をさらに含む、請求項１に記載のフィルタ媒体のためのコーティング組成物。
【請求項１４】
前記難燃添加剤が、メラミン誘導体難燃剤、有機難燃剤、無機難燃剤、有機ホスフェート、ホスホネートまたはホスフィネート難燃剤、ハロゲン化化合物難燃剤、およびそれらの混合物の１種または複数である、請求項１３に記載のフィルタ媒体のためのコーティング組成物。
【請求項１５】
前記難燃添加剤が、メラミンシアヌレートである、請求項１４に記載のフィルタ媒体のためのコーティング組成物。
【請求項１６】
ポリウレタンポリマー、ポリアミドポリマー、ポリ尿素ポリマー、ポリアクリレートポリマーまたはそれらの混合物の１種または複数とさらにブレンドされる、請求項１３に記載のフィルタ媒体のためのコーティング組成物。
【請求項１７】
繊維フィルタ媒体、および請求項１に記載のフィルタ媒体のための難燃性コーティング組成物からなるフィルタ。
【請求項１８】
前記繊維フィルタ媒体に、請求項１に記載のフィルタ媒体のためのコーティング組成物を適用する工程を含む、前記繊維フィルタ媒体に難燃性を付与する方法。
【発明の詳細な説明】
【技術分野】
【０００１】
開示された技術は、窒素と複合体を形成した、リンを含む非ハロゲン難燃性組成物に関する。
【背景技術】
【０００２】
ハロゲン、すなわち、フッ素、塩素、臭素およびヨウ素は、防火性組成物（ｆｉｒｅ  ｒｅｔａｒｄａｎｔ  ｃｏｍｐｏｓｉｔｉｏｎ）に使用され得る。しかしながら、ハロゲンは、非常に活性な化学元素であり、分解後に、ジオキシンおよびジフランなどの毒性物質を発生させ得る。これらの物質は、長期間人体に蓄積し、環境ホルモンの問題を引き起こし得る。さらに、フッ素、塩素および臭素は特に、深刻なオゾンの破壊の原因になることが公知になっている。このため、難燃剤として、または他の用途においてにかかわらず、ハロゲンの使用は、ますます規制されている。したがって、非ハロゲン化難燃剤に対する必要性がある。
【０００３】
さらに、繊維フィルタ媒体のための難燃性組成物に対する必要性がある。一部のろ液システムでは、高温粒子が、ろ液と一緒に、フィルタ上に運ばれることがある。これらの高温粒子は、ピンホールなどの微小な焼け損傷を生じさせ、または場合によっては、火災を引き起こすフィルタの着火に至ることがある。現在の難燃性フィルタコーティングの多くは、問題となっている。例えば、コーティングの中にはハロゲン化されていてもよいものがあり、フィルタ媒体材料を化学的に損耗させ得るものがあり、フィルタ多孔性を妨害するものがあり、そして洗い落ちて、フィルタを脆弱なままにするものがある。
【０００４】
これらの課題のいくつかに対処する非ハロゲン化難燃性組成物に対する必要性がある。
【０００５】
難燃性組成物を得る方法の一つは、組成物中にリンを含有させることである。例えば、１９９４年１月２５日に発行された、Ｃｈａｔｅｌｉｎらの米国特許第５，２８１，２３９号は、一般式：
【０００６】
【化１】
0005992050.tif 000002
のリン酸エチレン性エステルで、繊維材料をグラフト化する方法を教示しており、エステルのグラフト率は、２０％未満であるか、または２０％に等しいことが教示されている。
【０００７】
同様に、２０１０年１０月１４に公開された、Ｓｕｇｉｙａｍａらの米国特許出願公開第２０１０／０２６１８６２号は、アミン化合物と一緒にリン含有化合物をセルロース繊維にグラフト化する方法を教示している。この方法は、繊維に放射線を照射し、リン含有化合物が結合し得るラジカルを生成させることに依存している。
【０００８】
２００７年７月１９日に公開された、Ｔｏｓｈｉｏの特開２００７−１８２６５２号公報は、有機リン系難燃性付与剤と窒素型難燃剤との混合物を含む難燃性添加剤を教示している。同様に、中国特許出願公開第１０２０７１０３２号は、リン含有難燃剤と窒素含有難燃剤との組合せにおける使用を教示している。これらの公報は、三塩基性リン酸を含む化合物を教示しているのみで、その化合物を重合させることは教示していない。
【０００９】
ゴム改質ビニル樹脂、ポリフェニレンエーテル樹脂、環状アルキルホスフェート化合物、および芳香族ホスフェートエステルを含有するポリマー組成物が、２０１０年１１月９日に発行された、Ａｈｎらの米国特許第７，８２９，６２９号に教示されている。同様に、２００７年８月２３日に公開された、Ｃｏｔｔｒｅｌｌらの米国特許出願公開第２００７／０１９２９６６号は、１０〜１００重量％のリン含有モノマー由来単位からなる難燃性リン含有ポリマーを教示している。上述の参考文献のいずれも、モノマーがアミン種と複合体を形成しているポリマーを教示していない。これらのポリマーは、非常に酸性であり、かつ様々な基材に対して損傷性であり、したがって、輸送の懸念事である。
【先行技術文献】
【特許文献】
【００１０】
【特許文献１】米国特許第５，２８１，２３９号明細書
【特許文献２】米国特許出願公開第２０１０／０２６１８６２号明細書
【特許文献３】特開２００７−１８２６５２号公報
【特許文献４】中国特許出願公開第１０２０７１０３２号明細書
【特許文献５】米国特許第７，８２９，６２９号明細書
【特許文献６】米国特許出願公開第２００７／０１９２９６６号明細書
【発明の概要】
【課題を解決するための手段】
【００１１】
本発明者らは、繊維フィルタ媒体のためのコーティング組成物で使用される場合、難燃性および引張特性を維持する新規な非ハロゲン化難燃性ポリマーに重合され得る新規な難燃性（ＦＲ）モノマーを発見した。
【００１２】
したがって、一実施形態において、本発明は、フィルタ媒体のためのコーティング組成物を提供する。コーティング組成物は、難燃性モノマー組成物から誘導されるモノマー単位からなる難燃性ポリマーを含む。難燃性モノマー組成物は、ａ）（メタ）アクリル酸、（メタ）アクリルアミド、またはビニルベンゼンの１種から誘導される基、ｂ）ポリホスフェート部分、およびｃ）アミン種からなる。ａ）のエチレン性不飽和モノマーは、ｂ）のポリホスフェート部分に直接または連結基を介して共有結合して、前駆体モノマー単位を形成する。ｃ）のアミン種は、前駆体モノマー単位中のｂ）の共有結合したポリホスフェート部分と複合体を形成している。
【００１３】
一部の実施形態において、フィルタ媒体のためのコーティング組成物のポリマー中モノマーの少なくとも２０％は、難燃性モノマー組成物であり、ポリマー中モノマーの０．１％〜約８０％は、ポリホスフェート部分に共有結合していないエチレン性不飽和モノマーである。さらに、ポリマーは、少なくとも１重量％のリンからなり得、少なくとも約１０００ｇ／モルのＭｎを有し得る。さらに、ポリマー中モノマーの少なくとも９０％は、ポリホスフェート部分に共有結合していないエチレン性不飽和モノマーと、難燃性モノマー組成物との組合せを含み得る。
【００１４】
さらなる実施形態において、フィルタ媒体のためのコーティング組成物は、前記難燃性ポリマー１００重量部当たり約１〜約５０重量部の難燃性添加剤、例えば、メラミンシアヌレートなどをさらに含み得る。
【００１５】
別の実施形態において、フィルタ媒体のためのコーティング組成物は、１種または複数のポリウレタンポリマー、ポリアミドポリマー、ポリ尿素ポリマー、ポリアクリレートポリマー、またはそれらの混合物とさらにブレンドされ得る。
【００１６】
さらなる実施形態において、本発明は、繊維フィルタ媒体、および本明細書で記載されるとおりのフィルタ媒体のための難燃性コーティング組成物からなるフィルタを提供する。
一実施形態において、例えば、以下の項目が提供される。
（項目１）
ａ）（メタ）アクリル酸、（メタ）アクリルアミド、またはビニルベンゼンの１種から誘導される基、
ｂ）ポリホスフェート部分、および
ｃ）アミン種
からなる難燃性モノマー組成物から誘導されるモノマー単位からなる難燃性ポリマーを含み、
ａ）は、ｂ）に直接または連結基を介して共有結合して、前駆体モノマー単位を形成し、
ｃ）は、前記前駆体モノマー単位中のｂ）の共有結合したポリホスフェート部分と複合体を形成している、フィルタ媒体のためのコーティング組成物。
（項目２）
前記ホスフェート部分が、式−Ｒ３Ｘ−［Ｐ（＝Ｏ）（ＯＲ５）Ｏ−］ｎＲ４、または−Ｒ３−Ｐ（＝Ｏ）（ＯＲ４）（ＯＲ５）のポリホスフェートまたはモノホスホネート化合物から誘導され、ここで：
ｎは、約１〜約１０であり、
Ｘは、ＯまたはＮＨであり、
Ｒ３は、最大で２０個までの炭素原子に代わって置換された酸素および／または窒素原子を有するＣ０〜Ｃ５０ヒドロカルビル連結基であり、
Ｒ４は、Ｈ、またはＭ＋であり、
Ｒ５は、Ｈ、またはＭ＋であり、
Ｍ＋は、周期表の第Ｉ族および第ＩＩ族の元素、またはアンモニウムから選択される対イオンである、項目１に記載のフィルタ媒体のためのコーティング組成物。
（項目３）
前記ポリホスフェート部分が、カルボキシエチルポリホスフェート、カルボキシエチルモノホスホネート、カルボアミドエチルポリホスフェート、カルボアミドエチルポリホスホネート、フェネチルポリホスフェート、もしくはフェネチルモノホスホネート、またはそれらの混合物である、前述の項目のいずれかに記載のフィルタ媒体のためのコーティング組成物。
（項目４）
前記前駆体モノマー単位が、２−ヒドロキシエチル（メタ）アクリレートポリホスフェートエステル、ビス（２−ヒドロキシエチル（メタ）アクリレートポリホスフェートエステル、ポリエチレングリコール（メタ）アクリレートポリホスフェートエステル、ポリプロピレングリコール（メタ）アクリレートポリホスフェートエステル、メタクリルアミドエチルホスホン酸、ビニルベンゼンホスホン酸、ビニルホスホン酸、およびイソプロペニルホスホン酸から選択される、前述の項目のいずれかに記載のフィルタ媒体のためのコーティング組成物。
（項目５）
前記アミン種が、約１６〜３０００ｇ／モルの分子量を有する、前述の項目のいずれかに記載のフィルタ媒体のためのコーティング組成物。
（項目６）
前記アミン種が、ジシアンジアミド、アルキルアミン、またはグアニジンから誘導される、前述の項目のいずれかに記載の組成物。
（項目７）
前記難燃性モノマー組成物が、グアニル尿素と複合体を形成した２−（ホスホノオキシ）エチルメタクリレート、またはグアニル尿素と複合体を形成した（２−（メタクリロイルオキシ）エチル）ホスホン酸である、前述の項目のいずれかに記載のフィルタ媒体のためのコーティング組成物。
（項目８）
前記ポリマーが、ホモポリマーである、前述の項目のいずれかに記載のフィルタ媒体のためのコーティング組成物。
（項目９）
前記ポリマーが、変化するａ）、ｂ）およびｃ）を有する前記難燃性モノマー組成物のコポリマーである、前述の項目のいずれかに記載のフィルタ媒体のためのコーティング組成物。
（項目１０）
ポリホスフェート部分に共有結合していないエチレン性不飽和モノマーをさらに含む、前述の項目のいずれかに記載のフィルタ媒体のためのコーティング組成物。
（項目１１）
ポリマー中前記モノマーの少なくとも２０％が、前記難燃性モノマー組成物であり、前記ポリマー中前記モノマーの０．１％〜約８０％が、ポリホスフェート部分に共有結合していない前記エチレン性不飽和モノマーであり、前記ポリマーが、少なくとも１重量％のＰからなり、少なくとも約１０００ｇ／モルのＭｎを有し；前記ポリマー中前記モノマーの少なくとも９０％が、ポリホスフェート部分に共有結合していない前記エチレン性不飽和モノマーと、前記難燃性モノマー組成物との組合せを含み、ポリホスフェート部分に共有結合していない前記エチレン性不飽和モノマーは、塩化ビニル、スチレン、Ｃ１〜Ｃ４０アルキル（メタ）アクリレート、Ｃ１〜Ｃ４０（メタ）アクリルアミド、アクリルアミド、Ｎ−メチロールアクリルアミド、アクリロニトリル、アクリル酸、メタクリル酸、イタコン酸、マレイン酸、２−アクリルアミド−２−メチルプロパンスルホン酸、Ｃ１〜Ｃ４０ヒドロキシアルキル（メタ）アクリレート、Ｃ１〜Ｃ４０ヒドロキシアルキル（メタ）アクリルアミド、ビニルエステル、ブタジエン、イソプレンおよびそれらの二量体または多誘導体化合物の１種または複数である、前述の項目のいずれかに記載のフィルタ媒体のためのコーティング組成物。
（項目１２）
リン含有量が、前記ポリマーの約１．０〜約１５．０重量％である、前述の項目のいずれかに記載のフィルタ媒体のためのコーティング組成物。
（項目１３）
前記組成物中の前記モノマーの少なくとも５０％が、前記難燃性モノマー組成物から選択される、前述の項目のいずれかに記載のフィルタ媒体のためのコーティング組成物。
（項目１４）
前記難燃性ポリマーの１００重量部当たり約１〜約５０重量部の難燃添加剤をさらに含む、前述の項目のいずれかに記載のフィルタ媒体のためのコーティング組成物。
（項目１５）
前記難燃添加剤が、メラミン誘導体難燃剤、有機難燃剤、無機難燃剤、有機ホスフェート、ホスホネートまたはホスフィネート難燃剤、ハロゲン化化合物難燃剤、およびそれらの混合物の１種または複数である、項目１４に記載のフィルタ媒体のためのコーティング組成物。
（項目１６）
前記難燃添加剤が、メラミンシアヌレートである、項目１５に記載のフィルタ媒体のためのコーティング組成物。
（項目１７）
ポリウレタンポリマー、ポリアミドポリマー、ポリ尿素ポリマー、ポリアクリレートポリマーまたはそれらの混合物の１種または複数とさらにブレンドされる、項目１４〜１６のいずれかに記載のフィルタ媒体のためのコーティング組成物。
（項目１８）
繊維フィルタ媒体、および前述の項目のいずれかに記載のフィルタ媒体のための難燃性コーティング組成物からなるフィルタ。
（項目１９）
前記繊維フィルタ媒体に、項目１〜１７のいずれかに記載のフィルタ媒体のためのコ
ーティング組成物を適用する工程を含む、前記繊維フィルタ媒体に難燃性を付与する方法。
【発明を実施するための形態】
【００１７】
様々な好ましい特徴および実施形態が、非限定的説明によって以下に記載される。
【００１８】
明細書および特許請求の範囲で開示される範囲および比の限界のすべては、任意の様式で組み合わされてもよい。特に断りのない限り、「１つの（ａ）」、「１つの（ａｎ）」および／または「その（ｔｈｅ）」への言及は、１つまたは１つより多くを包含してもよいこと、および単数形の品目への言及も、複数形の品目を包含してもよいことが理解されるべきである。
【００１９】
「重量％」という用語は、その成分が一部を形成する組成物または材料の１００重量部当たりの成分の重量部数を意味する。
【００２０】
本明細書で使用される場合、ポリホスフェート部分は、具体的には３つの酸素イオンに結合したリン原子を含有する基（ホスホネート）または４つの酸素イオンに結合したリン原子を有する基（ホスフェート）を指す。ポリホスフェート部分は、モノ−、ジ−、トリ−、もしくはより高次のホスフェート、またはモノ−、および／もしくはジ−ホスホネート、特にモノホスフェート、ジホスフェート、トリホスフェートまたはモノホスホネートを含有してもよい。好ましくは、ポリホスフェート部分は、モノ−、ジ−、またはトリ−ホスフェートである。
【００２１】
本明細書で使用される場合、「ヒドロカルビル置換基」または「ヒドロカルビル基」という用語は、当業者に周知である、その通常の意味で使用される。具体的には、それは、その分子の残部に直接結合した炭素原子を有し、かつ主に炭化水素特性を有する基を指す。ヒドロカルビル基の例としては、
（ｉ）炭化水素置換基、すなわち、脂肪族（例えば、アルキルまたはアルケニル）、脂環式（例えば、シクロアルキル、シクロアルケニル）の置換基、ならびに芳香族−、脂肪族−、および脂環式−置換芳香族置換基、ならびに環がその分子の別のポーションを介して完結されている（例えば、２個の置換基が一緒になって環を形成する）環状置換基：
（ｉｉ）置換炭化水素置換基、すなわち、本発明の文脈において、主にその置換基の炭化水素の性質を変更しない非炭化水素基を含有する置換基（例えば、ハロ（とりわけ、クロロおよびフルオロ）、ヒドロキシ、アルコキシ、メルカプト、アルキルメルカプト、ニトロ、ニトロソ、およびスルホキシ）；
（ｉｉｉ）ヘテロ置換基、すなわち、本発明の文脈において主に炭化水素の特性を有する一方で、それ以外では炭素原子から構成される環または鎖中に炭素以外を含有する置換基が挙げられる。ヘテロ原子としては、硫黄、酸素、窒素が挙げられ、ピリジル、フリル、チエニルおよびイミダゾリルのような置換基が包含される。本明細書で使用される場合、酸素原子を含有するアルキル基は、アルコキシル基と称される。
【００２２】
「コーティング」という用語は、含浸、飽和、ローラ、刷毛、噴霧、泡、およびカーテンコーティング、ならびに類似の手順を指すために本明細書で使用される。
【００２３】
「（メタ）」、「（アルク）」、または「（アルキル）」などの「（  ）」の表現は、化学名における特定の置換基が、場合によって存在するが、存在しなくてもよいことを示すために使用される。例えば、「（メタ）アクリレート」という用語は、アクリレートまたはメタクリレートのいずれかを指すために使用され得る。
【００２４】
本明細書で使用される場合、「ポリマー」という用語は、１種または複数のモノマーの分子が一緒に連結されて、その分子量がその１種または複数のモノマーのものの倍数である大きな分子を形成する重合反応の生成物を指す。これらのポリマーは、ホモポリマーまたはコポリマーであってもよい。これらのポリマーは、線状ポリマー、分岐ポリマー、架橋ポリマー、またはそれらの２種以上の混合物であってもよい。
【００２５】
「ホモポリマー」という用語は、単一モノマーの重合から得られるポリマーを指すために本明細書で使用される。
【００２６】
「コポリマー」という用語は、２種以上の化学的に区別できるモノマーの重合から得られるポリマーを指すために本明細書で使用される。
【００２７】
「線状ポリマー」という用語は、その分子が分岐または架橋構造なしに長鎖を形成するポリマーを指す。
【００２８】
「分岐ポリマー」という用語は、その分子が主たる鎖またはポリマー主鎖を形成し、１つまたは複数のさらなる相対的に短い鎖がその主たる鎖またはポリマー主鎖に結合しているポリマーを指す。
【００２９】
「架橋ポリマー」という用語は、そのポリマー分子がポリマー鎖の末端以外のそれらの構造における点で互いに連結されているポリマーを指す。
【００３０】
「ハロゲンを含まない」または「非ハロゲン化」ポリマーという用語は、それに結合したいかなるハロゲン原子も有しないポリマーを指す。一実施形態において、ハロゲンを含まないポリマーは、塩素を含まないポリマーである。「ハロゲンを含まない」という用語は、汚染レベル、例えば、最大で約５重量％まで、および一実施形態において、最大で約２重量％まで、一実施形態において最大で約１重量％まで、一実施形態において最大で約０．５重量％まで、一実施形態において最大で約０．２重量％まで、一実施形態において最大で約０．１重量％までのレベルで存在し得るハロゲンを排除しない。
【００３１】
モノマーが重合される場合、結果として生じるポリマー内のモノマー単位は、出発モノマーからわずかに変更されている構造を有することが認識される。モノマー単位は、出発モノマーと等価である、すなわち、出発モノマーから誘導されるかまたはそれから誘導可能であり、モノマー中の互いに同じ相対位置で同じ原子を有し、モノマーの炭素−炭素二重結合だけが、モノマー単位中の炭素−炭素単結合に変換され、モノマーの変換からの過剰電子は、ポリマーの隣接繰返し単位上の隣接炭素原子にそれぞれのモノマー単位を結合するために使用される。モノマーを含むポリマーへの本明細書での言及は、ポリマーがそのモノマーに等価な、すなわち、それから誘導されるかまたはそれから誘導可能なモノマー単位からなることを意味することが理解されるべきである。
【００３２】
本発明の最も簡単な態様において、新規な難燃性モノマー組成物が提供される。新規な難燃性モノマー組成物は、ａ）エチレン性不飽和モノマー、例えば、（メタ）アクリル酸、（メタ）アクリルアミド、またはビニルベンゼンの１種から誘導される基、ｂ）ポリホスフェート部分、およびｃ）アミン種を含み得る。本明細書で使用される場合、ビニルベンゼンは、スチレンまたはアルキル置換ビニルベンゼン、例えば、α−メチルスチレン、１−メチル−２−ビニルベンゼン、１−メチル−３−ビニルベンゼン、１−メチル−４−ビニルベンゼンなどであり得る。
【００３３】
エチレン性不飽和モノマーとして、例えば、２−ヒドロキシエチル（メタ）アクリレート（ＨＥＭＡ）も企図される。代替として、ヒドロキシプロピル（メタ）アクリレートまたは４−ヒドロキシブチル（メタ）アクリレートなどの他のモノマーが企図される。同様に、２−ヒドロキシエチル（メタ）アクリルアミド、ヒドロキシプロピル（メタ）アクリルアミド、ポリエチレングリコール（メタ）アクリレートなども企図される。
【００３４】
新規な難燃性モノマー組成物において、ａ）のエチレン性不飽和モノマーの１つは、ｂ）のポリホスフェート部分と直接または連結基を介して共有結合して、前駆体モノマー単位を形成する。さらに、ｃ）のアミン種は、前駆体モノマー単位中のｂ）の共有結合したポリホスフェート部分と複合体（典型的には塩）を形成している。したがって、ａ）のエチレン性不飽和モノマー、ｂ）のポリホスフェート部分およびｃ）のアミン種は新規な難燃性モノマー組成物において別個に開示されるが、アミン種は、ポリホスフェート部分と複合体を形成して存在しており、ポリホスフェート部分はａ）のエチレン性不飽和モノマーに共有結合している。
【００３５】
難燃性モノマーは、それが取り込まれるポリマーに難燃性を付与するものである。
【００３６】
新規な難燃性モノマー組成物の実施形態の例は、例えば、グアニル尿素と複合体を形成した２−ヒドロキシエチルメタクリレートのホスフェートエステル、およびグアニル尿素と複合体を形成した２−ヒドロキシエチルメタクリレートのホスホン酸エステルであり得る。理論に拘束されることを望むことなく、新規な難燃性モノマー組成物は、例えば、式Ｉの新規な難燃性モノマー組成物で表され得る。
【００３７】
【化２】
0005992050.tif 000003
本発明の一部の実施形態において、「誘導される」という用語は、誘導される、または誘導可能であることを意味し得る。一部の実施形態において、リン含有モノマーは、（メタ）アクリル酸または（メタ）アクリルアミドから誘導され得るか、または誘導可能であり得る。誘導可能であることによって、モノマーの誘導が（メタ）アクリル酸または（メタ）アクリルアミドから可能であるが、また他の材料、例えば、他の（メタ）アクリル酸源、例えば、リッター反応における（メタ）アクリロニトリルから誘導されてもよいことが意味される。別の例において、難燃性モノマーから誘導される（メタ）アクリル酸は、（メタ）アクリル酸エステルを用いて製造され得る。上述の例のような場合、モノマー生成物は、（メタ）アクリル酸または（メタ）アクリルアミドから誘導される場合とちょうど同じ（メタ）アクリル酸または（メタ）アクリルアミド部分を含有する。
【００３８】
上記のとおり、前駆体モノマー単位は、ポリホスフェート部分と、ａ）のエチレン性不飽和モノマーとから形成され得る。ポリホスフェート部分は、式−Ｒ３Ｘ−［Ｐ（＝Ｏ）（ＯＲ５）Ｏ］ｎＲ４、または−Ｒ３−Ｐ（＝Ｏ）（ＯＲ４）（ＯＲ５）のポリホスフェートまたはモノホスホネート化合物であることができ、式中：
Ｘは、ＯまたはＮＨであり、
Ｒ３は、最大で２０個の炭素原子に代わって置換された酸素および／または窒素原子を有するＣ０〜Ｃ５０ヒドロカルビル連結基であり、
ｎは、約１〜約１０、もしくは約１〜約８、または約１〜約６、好ましくは約１〜約３であることができ、
Ｒ４は、Ｈ、Ｍ＋、またはアルキルであり、
Ｒ５は、Ｈ、またはＭ＋であり、
Ｍ＋は、周期表の第Ｉ族および第ＩＩ族の元素、またはアンモニウムから選択される対イオンである。
【００３９】
本明細書で使用される場合、アンモニウムは、ＮＨ４、またはモノ−、ジ−、トリ−、もしくはテトラ−アルキルアンモニウムを意味する。
【００４０】
一部の実施形態において、ポリホスフェート部分は、リンの三塩基性酸を含有し得る。一部の実施形態において、ポリホスフェート部分は、カルボキシエチルモノホスフェート、カルボキシエチルモノホスホネート、カルボアミドエチルモノホスフェート、カルボアミドエチルモノホスホネート、フェネチルモノホスフェート、またはフェネチルモノホスホネートから誘導され得る。
【００４１】
しばしば、前駆体モノマー単位、すなわち、ポリホスフェート部分に共有結合した、（（メタ）アクリル酸、（メタ）アクリルアミド、またはビニルベンゼンからなる単位は、商業的に購入されてもよいが、非商業的前駆体モノマー単位も本明細書で企図される。しばしば、商業的前駆体モノマー単位、例えば、Ｒｈｏｄｉａから入手できるＳｉｐｏｍｅｒ（商標）Ｐａｍ−４０００は混合物であり、これは、主要部分のＨＥＭＡモノホスフェートエステルおよび非主要部分のビス（２−ヒドロキシエチル（メタ）アクリレート）ホスフェートエステルである。純組成物である前駆体モノマー単位のみならず、このような混合物も本明細書で企図される。ＨＥＭＡポリホスフェートは、ＨＥＭＡ、および五酸化リンまたはホスホン酸から直接製造することもできる。前駆体モノマー単位の一部の他の例としては、ポリエチレングリコール（メタ）アクリレートホスフェートエステル（ＲｈｏｄｉａからＰＡＭ−１００として入手できる）、ポリプロピレングリコール（メタ）アクリレートホスフェートエステル（ＲｈｏｄｉａからＰＡＭ−２００として入手できる）、メタクリルアミドエチルホスホン酸、ビニルベンゼンホスホン酸、ビニルホスホン酸、およびイソプロペニルホスホン酸が挙げられ得る。
【００４２】
一般に、アミン種ｃ）は、約１７〜約３０００ｇ／モルの分子量を有し得る。新規な難燃性モノマー組成物のための適切なアミン種は、例えば、ジシアンジアミド、アルキルアミン、例えば、トリメチルアミン、トリエチルアミン、トリエタノールアミンおよびジメチルアミンなど、またはグアニジンから誘導され得る。適切なアミン化合物の他の例は、尿素、置換アルキル尿素、チオ尿素、アルキルチオ尿素、シアナミド、エチレンジ尿素、アニリン、エチレンアミン、グアニジン、グアナミン、ベンゾグアナミン、アセトグアナミン、グリコールウリル、アクリルアミド、メタクリルアミド、メラミン、ベンゼン、スルホンアミド、ナフタレンスルホンアミド、トルエンスルホンアミド、アンメリン、アンメリド、グアナゾール、フェニルグアナゾール、カルバモイルグアナゾール、ジヒドロキシエチレン尿素、エチレン尿素、プロピレン尿素、メレム（Ｃ６Ｈ６Ｎ１０）、メラム（Ｃ６Ｈ９Ｎ１１）、オクタデシルアミド、グリシン、およびそれらの混合物である。新規な難燃性モノマー組成物に使用される適切なアミン種の具体例は、グアニル尿素であり得、これは、ジシアンジアミドおよび水から誘導され得る。
【００４３】
本発明の別の態様は、難燃性ポリマーである。一部の実施形態において、難燃性ポリマーは、本発明の最も簡単な態様の新規な難燃性モノマー組成物を含む、ホモポリマーまたはコポリマーであってもよい。別の実施形態において、難燃性ポリマーは、Ａ）ポリホスフェート部分に共有結合していない少なくとも１種のエチレン性不飽和モノマー単位と、Ｂ）本発明の最も簡単な態様の新規な難燃性モノマー組成物とのコポリマーであってもよい。コポリマーとして、ポリマーは、１つもしくは複数の同じかもしくは異なるＡ）のエチレン性不飽和モノマー単位および／または１つもしくは複数の同じかもしくは異なるＢ）の新規な難燃性モノマー組成物を含有し得る。
【００４４】
一部の実施形態において、Ａ）のエチレン性不飽和モノマー単位は、ポリマー中モノマーの０％または０．１％〜ポリマー中モノマーの約８０％のモノマーであり得る。同様に、難燃性ポリマー中のモノマーの最大で約６５％が、Ａ）のエチレン性不飽和モノマー単位であってもよい。代わりに、モノマーの最大で約７０％または７５％が、Ａ）のエチレン性不飽和モノマー単位であってもよい。
【００４５】
本発明のＡ）のエチレン性不飽和モノマー単位は、とりわけ、ポリマーに特定の物理的特性を与えるために役立ち得る。したがって、当業者は、難燃性ポリマーの特定の用途に望ましい特定の物理的特性に基づいて、難燃性ポリマーのための適当なエチレン性不飽和モノマーを選択し得る。
【００４６】
難燃性ポリマーにおける使用に適切な、ポリホスフェート部分に共有結合していないエチレン性不飽和モノマーの一部の例は、例えば、スチレン、Ｃ１〜Ｃ４０アルキル（メタ）アクリレート、Ｃ１〜Ｃ４０（メタ）アクリルアミド、アクリルアミド、Ｎ−メチロールアクリルアミド、アクリロニトリル、アクリル酸、メタクリル酸、イタコン酸、マレイン酸、２−アクリルアミド−２−メチルプロパンスルホン酸、Ｃ１〜Ｃ４０ヒドロキシアルキル（メタ）アクリレート、（アセトアセトキシ）エチルメタクリレート、Ｃ１〜Ｃ４０ヒドロキシアルキル（メタ）アクリルアミド、ジアセトンアクリルアミド、ビニルエステル、ブタジエン、イソプレンおよびそれらの二量体または多誘導体化合物の１種または複数であり得る。さらに、難燃剤ポリマーは、非ハロゲン化であり得るが、ハロゲン化エチレン性不飽和モノマー、例えば、塩化ビニルなども、難燃性ポリマー中のＡ）の適切なエチレン性不飽和モノマー単位として本明細書で企図される。
【００４７】
本発明による難燃性ポリマーにおいて、ポリマー中モノマーの少なくとも２０％は、新規な難燃性モノマー組成物から選択される。難燃性ポリマーを構成するモノマーの最大で１００％までが新規な難燃性モノマー組成物であり得ることも企図される。難燃性ポリマー中モノマーの少なくとも３０％、少なくとも４０％、または少なくとも５０％が、新規な難燃性モノマー組成物であり得ることも企図される。本発明によるある種の難燃性ポリマーにおいて、モノマーの少なくとも３５％、少なくとも４５％、および少なくとも５５％が、新規な難燃性モノマー組成物であってもよい。
【００４８】
一部の実施形態において、ポリマー中モノマーの少なくとも８０％、少なくとも８５％、または少なくとも９０％、および一部の実施形態において少なくとも９５％が、ポリホスフェート部分に共有結合していないエチレン性不飽和モノマーと、新規な難燃性モノマー組成物との組合せを含む。
【００４９】
好ましくは、難燃性ポリマーは、少なくとも１重量％のリンからなり、少なくとも約１０００ｇ／モルの数平均分子量（Ｍｎ）を有する。他の実施形態において、難燃性ポリマーは、約１重量％〜約１５重量％、または約２重量％〜約１４重量％、または約５重量％〜約１０重量％でリンを含有してもよい。一実施形態において、難燃性ポリマーは、少なくとも７重量％のリンを含有し、別の実施形態において、難燃性ポリマーは、約９重量％のリン、および別において１０．６重量％のリンを含有する。
【００５０】
難燃性ポリマーのＭｎは、少なくとも１０００ｇ／モルであるべきである。Ｍｎはまた、約５０，０００ｇ／モル〜約１，０００，０００ｇ／モル、または約１００，０００ｇ／モル〜約７５０，０００ｇ／モルであり得る。一実施形態において、難燃性ポリマーのＭｎは、約２００，０００ｇ／モル〜約５００，０００ｇ／モルであり得る。
【００５１】
意外なことに、新規な難燃性モノマー組成物からなる難燃性ポリマーは、新規な難燃性モノマー組成物が含むほどにポリホスフェート／アミン種を含まない類似のポリマーよりも良好な難燃性能を与える。
【００５２】
方法
好ましい実施形態において、難燃性ポリマーは、例えば、式ＩＩに示されるとおりに、少なくとも１種の新規な難燃性モノマー組成物の混合物を最初に生成させ、その後にこの混合物をフリーラジカル重合させて、難燃性ポリマーを形成することによって生成されてもよい。
【００５３】
【化３】
0005992050.tif 000004
さらに、Ａ）の十分なエチレン性不飽和モノマー単位を、少なくとも１種の新規な難燃性モノマー組成物の重合混合物に添加することができ、その結果、重合は、モノマーの０％〜約８０％（または約０．１〜７５％、または１〜６５％または５〜５５％）は、Ａ）のエチレン性不飽和モノマー単位であり、モノマーの少なくとも２０％は、少なくとも１種の新規な難燃性モノマー組成物である難燃性ポリマーをもたらす。上述の方法を用いることによって、ポリマー中モノマー単位の最大で８０％まで、または最大で８５％まで、または最大で９０％までが、新規な難燃性モノマー組成物であり得る難燃性ポリマーが生成され得る。同様に、ポリマー中モノマー単位の最大で９５％まで、または最大で１００％までが、新規な難燃性モノマー組成物であり得る。
【００５４】
少なくとも１種の新規な難燃性モノマー組成物の混合物は、一実施形態において、少なくとも１種の前駆体モノマー単位の混合物を少なくとも１種のアミン種の混合物と、約２０℃〜１００℃、好ましくは７０℃〜９５℃の温度で、１０分〜８時間、好ましくは約１〜５時間反応させて、少なくとも１種の新規な難燃性モノマー組成物の混合物を形成することによって生成され得る。
【００５５】
代わりの実施形態において、難燃性ポリマーは、最初に前駆体モノマー単位を十分なＡ）のエチレン性不飽和モノマー単位とともにフリーラジカル重合させることによって前駆体ポリマーを生成させて、モノマーの０％〜約８０％がＡ）のエチレン不飽和モノマー単位であり、モノマーの少なくとも２０％が前駆体モノマー単位であるポリマーを生成させることによって生成されてもよい。重合の後で、前駆体ポリマーは、例えば、式ＩＩＩにおいて示されるとおりに、十分なアミン種と反応させて、前駆体モノマー単位においてポリホスフェート部分と複合体を形成してもよい。
【００５６】
【化４】
0005992050.tif 000005
前述の方法を用いることによって、ポリマー中モノマー単位の最大で３０％まで、または最大で３５％まで、または最大で４０％までが、ポリホスフェート部分と共有結合していることができる難燃性ポリマーが生成され得る。
【００５７】
とりわけ、対イオンが、ｐＨ調整の間に化合物中に導入されてもよい。例えば、ＮａＯＨ、ＫＯＨ、水酸化アンモニウムまたはアルキルアンモニウムヒドロキシドが、ｐＨ調整に用いられ、ヒドロキシルの一方または両方の水素の、対イオン、例えば、Ｎａ＋、Ｋ＋、アンモニウム、またはアルキルアンモニウムによる置換をもたらしてもよい。
【００５８】
一部の実施形態において、重合触媒または他の標準的な触媒が用いられて、重合を補助してもよい。重合触媒の例は、アルカリ金属次亜リン酸塩、例えば、次亜リン酸ナトリウム、アルカリ金属亜リン酸塩、アルカリ金属ポリリン酸塩、アルカリ金属二水素リン酸塩、ポリリン酸、およびアルキルホスフィン酸であり得る。新規な難燃性モノマー組成物が生成され、次いで、重合される場合、重合触媒の使用は、ポリホスフェート部分と共有結合した、ポリマー中最大で９５％まで、または最大で９７．５％まで、またはさらに最大で１００％までのモノマー単位をもたらし得る。同様に、重合が複合体形成の前に行われる場合、重合触媒の使用は、ポリホスフェート部分と共有結合した、ポリマー中最大で８０％まで、または最大で８５％まで、または最大で８８％まで、またはさらに最大で９０％までのモノマー単位をもたらし得る。重合中に用いられるビニルモノマーの添加および反応の間を含めて、溶媒はこの方法における任意の時点で用いることができる。
【００５９】
難燃性ポリマーを生成させる方法のいずれかの実施形態において、少なくとも１種の前駆体モノマー単位の混合物は、商業的に、または当業者に容易に知られる方法によって得ることができる。
【００６０】
一実施形態において、少なくとも１種の前駆体モノマー単位は、水中でのアルコキシル（メタ）アクリレートと五酸化リンとの反応から直接製造され得る。
【００６１】
難燃性ポリマーを生成させる方法において、アミン種反応工程におけるポリホスフェートとアミン種との比（Ｐ：Ｎ）は、約１：０．２〜約１：１５であり得る。Ｐ：Ｎ比は、約１：０．５〜約１：１０、または約１：１〜約１：５であることもできる。さらに、いずれかの実施形態において、アミン種反応工程は、水の存在下で行われてもよい。特に、この反応工程は、前駆体モノマー単位または前駆体ポリマーをジシアンジアミドおよび水と反応させることによって完了されてもよい。ジシアンジアミドおよび水との反応は、グアニル尿素の生成をもたらし、次いで、このグアニル尿素は、前駆体モノマー単位中のポリホスフェート部分と複合体を形成し得る。複合体形成反応は、他の副生成物を生じることがあり、この副生成物は、本明細書で企図される。
【００６２】
いずれかの実施形態において、モノマーのフリーラジカル重合または共重合は、例えば、分散重合、溶液重合、光重合、または放射線重合などによる任意の重合方法によっていてもよい。乳化重合が用いられてもよい。モノマーは、アニオン性、カチオン性、もしくは非イオン性界面活性剤または分散剤、あるいはそれらの相溶性混合物、例えば、アニオン性と非イオン性界面活性剤との混合物によって、例えば、モノマーの重量に基づいて約０．０５重量％〜約５重量％の界面活性剤または分散剤を用いて乳化されてもよい。適切なカチオン性分散剤としては、ラウリルピリジニウムクロリド、セチルジメチルアミンアセテート、およびアルキルジメチルベンジルアンモニウムクロリド（ここで、アルキル基は８〜１８個の炭素原子を有する）が挙げられる。適切なアニオン性分散剤としては、例えば、アルカリ脂肪アルコールスルフェート、例えば、ラウイル硫酸ナトリウムなど；アリールアルキルスルホネート、例えば、イソプロピルベンゼンスルホン酸カリウムなど；アルカリアルキルスルホスクシネート、例えば、オクチルスルホコハク酸ナトリウムなど；およびアルカリアリールアルキルポリエトキシエタノールスルフェートまたはスルホネート、例えば、１〜５つのオキシエチレン単位を有するｔ−オクチルフェノキシポリエトキシエチル硫酸ナトリウムなどが挙げられる。適切な非イオン性分散剤としては、例えば、約７〜１８個の炭素原子のアルキル基および約６〜約６０個のオキシエチレン単位を有するアルキルフェノキシポリエトキシエタノール、例えば、ヘプチルフェノキシポリエトキシエタノール；長鎖化カルボン酸、例えば、ラウリン酸、ミリスチン酸、パルミチン酸、オレイン酸など、またはトール油に見出されるものなどの酸の混合物の、６〜６０のオキシエチレン単位を有するエチレンオキシド誘導体；長鎖化アルコール、例えば、オクチル、デシル、ラウリル、またはセチルアルコールの、６〜６０のオキシエチン単位を含有するエチレンオキシド縮合物；長鎖または分岐鎖アミン、例えば、ドデシルアミン、ヘキサデシルアミンおよびオクタデシルアミンの、６〜６０のオキシエチレン単位を含有する、エチレンオキシド縮合物；ならびに１種または複数の疎水性プロピレンオキシドセクションと組み合わされたエチレンオキシドセクションのブロックコポリマーが挙げられる。乳化安定剤および保護コロイドとして、ヒドロキシエチルセルロース、メチルセルロース、ポリアクリル酸、ポリビニルアルコールなどの高分子量ポリマーが使用され得る。代替として、モノマーを界面活性剤なしで重合することができる。
【００６３】
重合は、小さい粒径の前形成エマルションポリマーの存在下で開始される（例えば、シード重合）か、またはシードされなくてもよい。シードされた重合は、シードされない重合よりも均一な粒径を有するラテックスポリマーの水性分散物をもたらし得る。
【００６４】
連鎖移動剤は、分子量を制御するために用いられ、ポリマーバインダーの分子量を適度なものにするために重合混合物中で用いられるメルカプタン、ポリメルカプタン、アルコール、およびハロゲン化合物を含んでもよい。一般に、ポリマーバインダーの重量に基づいて０重量％〜約３重量％のＣ４〜Ｃ２０アルキルメルカプタン、メルカプトプロピオン酸、またはメルカプトプロピオン酸のエステルが用いられてもよい。
【００６５】
重合方法は、バッチ方法、連続方法、段階方法、または任意の他の方法を伴う方法を含み得る。段階方法の各段階は、重合の熱またはレドックスによる開始を取り入れてもよい。所与の段階で重合されるモノマーのすべてまたは一ポーションを含有するモノマーエマルションは、モノマー、水、および乳化剤を用いて調製され得る。水中開始剤の溶液は、別個に調製されてもよい。モノマーエマルションおよび開始剤溶液は、方法の任意の段階の乳化重合の過程にわたって重合容器中に共供給されてもよい。反応容器それ自体も、シードエマルションを初期に収容してもよく、さらに、重合開始剤の初期の投入量を追加的に収容してもよい。反応容器の内容物の温度は、重合反応によって発生した熱を除去するために冷却させることによって、または反応容器を加熱することによって制御されてもよい。いくつかのモノマーエマルションが、反応容器に同時に共供給されてもよい。複数のモノマーエマルションが共供給される場合、それらは、異なる新規な難燃性モノマー組成物からなっていてもよい。モノマーエマルションが共供給される順序および速度は、乳化重合方法の間に変更されてもよい。第１のモノマーエマルション（複数可）の添加が完了した後、重合反応混合物は、一時の間ある温度で保持されても、および／またはその後のモノマーエマルション（複数可）の重合前に重合抑制剤で処理されてもよい。同様に、最後のモノマーエマルション（複数可）の添加が完了した後、重合反応混合物は、一時の間ある温度で保持されても、および／または周囲温度に冷却させる前に重合抑制剤で処理されてもよい。
【００６６】
ポリマーのｐＨは、一般に用いられる塩基、例えば、水酸化アンモニウム、水酸化ナトリウムまたはカリウム、水酸化マグネシウム、トリエチルアミンまたはトリメチルアミンなどによってプレミックス中またはエマルションポリマー中で約３．０〜約１０．０に調整され得る。
【００６７】
難燃性組成物
難燃性ポリマーは、従来の成分、例えば、溶媒、可塑剤、顔料、染料、フィラー、乳化剤、界面活性剤、増粘剤、レオロジー調整剤、熱および放射線安定添加剤、消泡剤、レベリング剤、クレータ防止剤（ａｎｔｉ−ｃｒａｔｅｒｉｎｇ  ａｇｅｎｔ）、フィラー、沈降抑制剤、ＵＶ吸収剤、酸化防止剤、難燃剤などを含有してもよい。それは、他のポリマー種、例えば、ブレンド、相互貫入網状組織などの形態の追加のポリマーを含有してもよい。
【００６８】
一実施形態において、難燃性ポリマーは、追加の難燃添加剤とブレンドされてもよく、これは、文献および当技術分野で周知である。例示的な難燃添加剤としては、非ハロゲン難燃剤、例えば、メラミンおよびメラミン誘導体、例えば、メラミンシアヌレート、メラミンボレート、メラミンホスフェート、メラミンモリブデート；ボレート；有機ホスフェート、有機ホスフィネート、例えば、Ｃｌａｒｉａｎｔから入手できるＥｘｏｌｉｔ（商標）ＯＰ１２３０および１３１１、ならびにリン含有化合物、例えば、９，１０−ジヒドロ−９−オキサ−１０−ホスファフェナントレン−１０−オキシド、テトラキス（ヒドロキシメチル）ホスホニウムクロリドおよびビス［テトラキス（ヒドロキシメチル）ホスホニウム］スルフェート；無機化合物、例えば、アルミニウム三水和物、酸化アンチモン、リン酸アンモニウム、ポリリン酸アンモニウム、炭酸カルシウム、クレー、およびタルクが挙げられる。一部の実施形態において、難燃性ポリマーは非ハロゲン化されることが望ましいが、難燃性ポリマーをハロゲン化難燃剤、例えば、塩素化および臭素化化合物、例えば、ペンタブロモジフェニルエーテル、オクタブロモジフェニルエーテル、デカブロモジフェニルエーテル、およびヘキサブロモシクロドデカンとブレンドすることも本明細書で企図される。しばしば１種より多くの難燃剤が用いられ、頻繁に３種以上の難燃剤が、難燃剤配合物で組み合わせられる。本発明の難燃性ポリマーおよびコポリマーと併せて用いられる難燃剤のレベルは、難燃性ポリマーの１００重量部当たり約１〜約５０重量部の難燃添加剤であり得る。
【００６９】
ちょうどエチレン性不飽和モノマーが難燃性ポリマーに特定の物理的特性を付与するために選択され得るように、追加のポリマーが、本発明の難燃性ポリマーおよびコポリマーとブレンドされて、さらなる難燃性の、またはある種の物理的特性を有するブレンドを生成し得る。ブレンドされてもよい他のポリマーの例としては、ポリウレタンポリマー、ポリアミドポリマー、ポリ尿素ポリマー、ポリエステルポリマー、ポリアクリレートポリマー、フェノール樹脂またはそれらの混合物を挙げることができる。
【００７０】
ポリマーは、当業者に公知の方法によって他の商業的ポリマーまたはポリマー分散物と組み合わされてもよい。ポリマーは、ウレタンまたはシリコーンなどの他のポリマーとの混成物を形成するために使用されてもよい。これは、ポリマーの存在下で乳化重合もしくは懸濁重合により追加のモノマーを重合させることか、ポリマーを他の前形成ポリマーとブレンドすることか、または他のポリマーの存在下でポリマーを合成することによって行われてもよい。
【００７１】
一実施形態において、ポリマーは、好ましくは０．５〜１０重量％のＮ−メチロール（メタ）アクリルアミドを含有して、縮合反応においてフェノール樹脂と混合されてもよい。
【００７２】
ポリマーの調製において、および／またはその後の使用において有用なアジュバントが重合反応の間または後に添加されてもよい。これらとしては、補助界面活性剤；消泡剤、例えば、モノマー混合物の重量に基づいて約０．００１〜約０．１重量％のレベルで使用されるＳＵＲＦＹＮＯＬ（商標）１０４ＥおよびＮｏｐｃｏ（商標）ＮＸＺなど；レベリング剤、例えば、モノマー混合物の重量に基づいて約０．００１〜約０．１重量％のレベルで使用されるＳａｇ（商標）Ｓｉｌｉｃｏｎｅ  Ａｎｔｉｆｏａｍ  ４７など；酸化防止剤、例えば、モノマー混合物の重量に基づいて約０．１〜約５重量％のレベルで使用されるＭＡＲＯＸＯＬ（商標）２０およびＩＲＧＡＮＯＸ（商標）１０１０など；可塑剤、例えば、ＦＬＥＸＯＬ（商標）可塑剤など；ならびに防腐剤、例えば、約３０〜約４５パーツパーミリオン（ｐｐｍ）のレベルでのＫＡＴＨＯＮ（商標）、または約３００〜約５００ｐｐｍのレベルでのＰＲＯＸＥＬ（商標）ＧＸＬなどが挙げられ得る。
【００７３】
上に記載された材料の一部は、最終配合物中で相互作用することがあり、その結果、最終配合物の成分は、初期に添加されるものと異なることがあることが公知である。それにより形成された生成物は、その意図された用途において本発明の組成物を用いた際に形成される生成物を含めて、簡単な説明が可能でないこともある。それにもかかわらず、このような変更および反応生成物のすべては、本発明の範囲内に含まれ；本発明は、上に記載された成分を混合することによって調製される組成物を包含する。
【００７４】
難燃剤用途
一実施形態において、上に記載された難燃性組成物は、繊維ろ過媒体のためのコーティングとして用いられ得る。難燃性組成物の使用は、繊維フィルタを通して透気度または圧力降下に悪影響を与えることなく難燃性を向上させることによって、繊維フィルタ媒体で特定の利点を示した。すなわち、新規な難燃性組成物でコーティングされた繊維フィルタ媒体は、従来の難燃性組成物と比べて向上した透気度を有し、より低い圧力降下を示す。
【００７５】
繊維ろ過媒体としては、ａ）「紙」または巻かれた物品としても公知のろ過布；ｂ）ポリプロピレン、ポリエチレン、ポリスチレン、および関連ポリオレフィン；繊維ガラス；ガラスマイクロファイバ；ポリアミド、例えば、ナイロン（６および６／６）、Ｋｅｖｌａｒ、Ｎｏｍｅｘ；ポリエステル、例えば、Ｄａｃｒｏｎ；ポリアクレート、ポリメタクリレート、ポリアクリロニトリル、例えば、Ｏｒｉｏｎ、ポリ塩化ビニルおよび関連材料、例えば、Ｓａｒａｎ；ポリテトラフルオロエチレン；ポリウレタン；上記材料のコポリマー；ならびにそれらの組合せなどの「不織布」としばしば称される合成ろ過布；ｃ）セルロースおよび他の紙ベースろ過媒体紙；羊毛；綿；麻；繊維ガラス；ガラスマイクロファイバ、カーボン繊維；ならびにそれらの組合せなどの天然ろ過布；ならびにｄ）綿、ナイロン６、ポリテトラフルオロエチレン（ＰＴＦＥ）、ナイロン６．６、ナイロン１１、ナイロン１２、ヘイラー（Ｅ−ＣＴＦＥ）、ポリエステルＰＢＴ、ポリエステルＰＥＴ、ポリプロピレン、アクリル、ポリフッ化ビニリデン（ＰＶＤＦ）、ポリホスフェートスルフィド（ＰＰＳ）および高密度ポリエチレンなどの繊維から作られた織布、（ｅ）珪藻土、パーライト、活性炭、カーボンブラックおよび関連材料、アントラサイト、シリカ、アルミナおよびそれらの組合せのような吸着剤などのフィルタ助剤が挙げられ得る。フィルタ媒体の組合せを用いることができる。
【００７６】
コーティング組成物でコーティングされ得るフィルタの種類としては、フィルタパッド、フィルタバッグ、フィルタカートリッジ、プリーツフィルタ、メンブレンフィルタ、ストレーナ、スクリーン、キャンドルフィルタ、プラスチックフィルタ、セラミックフィルタ、フィルタプレス、ベルトフィルタ、回転ドラムフィルタ、リーフフィルタ、プレートフィルタ、ディスクフィルタ、「プリコートフィルタ」、ストレーナ要素または支持体上のフィルタベッド、エアフィルタなどが挙げられる。
【００７７】
コーティングされたフィルタは、汚れ粒子、ダスト、ＳｉＯ２、Ａｌ２Ｏ３、Ｆｅ２Ｏ３、ＣａＯ、ＭｇＯ、Ｎａ２Ｏ、Ｋ２Ｏ、ＴｉＯ２、クレー、固体金属粒子、カーボンブラックおよび活性炭などの炭素材料、産業での粒子状物質、ならびにそれらの組合せ、臭いの除去、毒性材料の除去、および他のガス（窒素、酸素、二酸化炭素など、または排煙、残留Ｈｇ、ＳＯ３など、およびそれらの組合せ）のろ過、エアロゾルのろ過、酸（ＨＩＣ、酢酸など）の除去によって例示される固体汚染物質の除去のためのガスのろ過に有用であり得る。フィルタは、抗菌性および抗ウイルス性であってもよい。
【００７８】
コーティングされたフィルタは、汚れ粒子、ダスト、ＳｉＯ２、Ａｌ２Ｏ３、Ｆｅ２Ｏ３、ＣａＯ、ＭｇＯ、Ｎａ２Ｏ、Ｋ２Ｏ、ＴｉＯ２、クレー、固体金属粒子、カーボンブラックおよび活性炭などの炭素材料、産業での粒子状物質、ならびにそれらの組合せによって例示される固体汚染物質などの水不溶性汚染物質の除去のための液体のろ過に有用であり得る。コーティングされたフィルタは、芳香族化合物、炭化水素、ハロカーボンおよびそれらの組合せなどの不溶性および非混和性液体などの液体汚染物質の除去に有用である。コーティングされたフィルタは、水溶性汚染物質、例えば、Ｈｇ、Ｃｕ、Ｈ３ＡｓＯ３、Ｈ３ＡｓＯ４、Ｐｂ、Ｃｄ、Ｂａ、Ｂｅ、Ｓｅなどの水溶性金属イオンおよび金属酸化物；酸、例えば、カルボン酸、無機酸（硫酸など）、塩基（金属水酸化物、金属炭酸水素塩および炭酸塩など）；アミン；可溶性化学汚染物質、例えば、アミン、硫黄化合物、リン化合物、不飽和化合物、フェノール、ＭＴＢＥ（メチルｔ−ブチルエーテル）、クロロカーボン（および他のハロカーボン）；芳香族化合物、例えば、フェノール、アルコールなど；ガス、例えば、ＣＯ２、ＳＯ２、Ｈ２Ｓ；におい材料ならびにそれらの組合せの除去にも有用である。さらに、ろ過媒体上のコーティングされたフィルタは、例えば、汚れ（ＳｉＯ２など）；エンジンおよび機械における摩耗くず；洗剤の製造におけるＣａＯ粒子状物質；製薬工業などでの製造におけるカーボンブラックおよび活性炭；エンジンオイルにおける煤および他の炭素系固体、ならびにそれらの組合せなどによる流体不溶性粒子汚染物質の除去に有用である。
【００７９】
難燃性ポリマーは、任意の従来の手段によって、例えば、含浸、飽和、泡コーティング、噴霧、ディッピング、または繊維からの糸、織布、もしくは不織布の調製後の他のコーティング手順、あるいは溶融、押出しおよび紡糸プロセスにおける合成ポリマー繊維との混練りまたはブレンドによって、繊維フィルタ媒体に付加され得る。ポリマーの調製における共有結合などの化学的結合によって難燃剤を導入する方法も、用いられてもよい。
【００８０】
本明細書で記載される難燃性組成物は、繊維フィルタ媒体上のコーティングとして用いられる従来技術の組成物を上回る利点を示す。本コーティングは、一部の従来技術の繊維フィルタコーティングよりも低いピックアップレベルで難燃性を与え得る。本難燃性組成物の繊維フィルタコーティングは、ろ過効率に大きな影響を及ぼさず、著しく圧力を増加させず、またはろ過を通して流量を低下させない。さらに、本組成物は、以下に例示されるとおりに、水によって容易に除去されず、本コーティング組成物は、本組成物がコーティングされるフィルタが水で繰り返して洗浄された後でさえも、難燃性を維持する。
【実施例】
【００８１】
試料１−グアニル尿素と複合体を形成した、および有機ホスフィネートＦＲ添加剤Ｅｘｏｌｉｔ（商標）１２３０（Ｃｌａｒｉａｎｔ）を有する組成物中の、ＰＡＭ−４０００であるモノマー３５％を有するＦＲポリマー
半バッチ乳化重合のセットアップにおいて、１７５ｇの水、０．１ｇの３０％ラウリル硫酸ナトリウム（ＳＬＳ）および０．０６ｇのＤｅｘｔｒｏｌ  ＯＣ−４０を反応器に入れる。この混合物を７５℃に加熱し、１２ｇの水中１ｇの過硫酸アンモニウム（ＡＰＳ）の溶液を添加し、続いて、直ちに７５℃で３時間プレミックスする。１３０ｇの水、６ｇのＤｅｘｔｒｏｌ  ＯＣ−４０、０．８ｇの濃水酸化アンモニウム、６ｇの４８％Ｎ−メチロールアクリルアミド（ＮＭＡ）、８９ｇのアクリル酸エチル（ＥＡ）、４０ｇのメタクリル酸ブチル（ＢＭＡ）および６７ｇのＳｉｐｏｍｅｒ（商標）ＰＡＭ−４０００のプレミックス混合物を調製し、反応器に添加する。６ｇの水を用いて、添加後にラインを洗い流す。３０分後、１２ｇの水中１ｇのＡＰＳを一回で添加し、３０分間反応させ、その後、６２℃に冷却させる。６２℃で、１０ｇの水中０．３６ｇの１７．５％ｔ−ブチルヒドロペルオキシド（ｔ−ＢＨＰ）および０．１４ｇのＢｒｕｇｇｏｌｉｔｅ（商標）ＦＦ６（Ｂｒｕｇｇｅｍａｎｎ  Ｃｈｅｍｉｃａｌからのスルフィン酸誘導体）を添加し、反応物を４５分間撹拌する。１．２ｇの水、０．６８ｇの１７．５％ｔ−ＢＨＰおよび０．１４ｇの３０％ＳＬＳの混合物、続いて、７ｇの水中０．２ｇのホルムアルデヒドスルホキシル酸ナトリウムの溶液を添加する。凝析から本質的に清浄である反応物を３０℃未満に冷却させ、次いで、二重層チーズクロスを通してろ過する。
【００８２】
２００ｇのろ過された材料を、２６ｇのジシアンジアミドおよび２６ｇの水を有する５００ｍｌの反応器に入れる。この混合物を撹拌し、窒素雰囲気下に約２時間反応させ、その後、室温まで冷却させる。生成物をろ過し、次いで、Ｃｏｗｌｅブレードを備えた高速撹拌機を用いて１２００ｒｐｍで３０分間５４ｇのＥｘｏｌｉｔ（商標）１２３０および５０ｇの水とブレンドして、最終ポリマー組成物を生成させる。
【００８３】
試料２−グアニル尿素と複合体を形成した、およびＦＲ添加剤メラミンシアヌレートを有する組成物中の、ＰＡＭ−４０００であるモノマー６５％を有するＦＲポリマー
６３．７ｇのＳｉｐｏｍｅｒ（商標）ＰＡＭ−４０００、２５．５ｇのジシアンジアミド、０．１ｇのブチル化ヒドロキシトルエン（ＢＨＴ）および８９．２ｇの水を空気下に混合し、９０℃に２時間加熱し、その後、冷却させる。
【００８４】
生成物を、３ｇの４８％ＮＭＡ、３４．３ｇのＥＡおよび１ｇのＯＣ−４０と混合する。反応器中、２２０ｇの水、２０ｇのジシアンジアミド、０．５ｇの３０％ＳＬＳおよび０．０３ｇのＯＣ−４０を混合し、窒素下に撹拌し、次いで、７５℃に加熱する。６ｇの水中０．５５ｇのＳＰＳを一回で、続いて、上述のプレミックスを３時間で添加する。３ｇの水を用いてラインを洗い流す。添加３０分後、３ｇの水中０．１ｇのＡＰＳを添加し、反応を７５℃でさらに３０分間進行し、その後、６２℃に冷却させる。次いで、前の実施例においてと同様に、反応混合物を酸化還元反応に２回供する。３０℃未満に冷却後、生成物をろ過し、次いで、４５ｇのメラミンシアヌレートとブレンドする。
【００８５】
試料３−グアニル尿素と複合体を形成した、ＰＡＭ−４０００であるモノマー７０％を有するＦＲポリマー
３００ｇのＳｉｐｏｍｅｒ（商標）ＰＡＭ−４０００、１２０ｇのジシアンジアミド、０．３ｇのＢＨＴおよび４２０ｇの水を９０℃で２時間反応させる。生成物を、１２ｇの４８％ＮＭＡおよび１２８．６ｇのＥＡと混合して、７７５ｇの水および６０ｇのジシアンジアミドが入っている反応器中に３時間でポンプ投入し、前の実施例で記載したとおりに２５ｇの水中２．４ｇのＡＰＳによって７５℃で開始する。１２ｇの水を用いてラインを洗い流す。さらに１２ｇの水中０．４５ｇのＡＰＳを３０分後に添加する。この混合物を３０分間撹拌し、その後６２℃に冷却させる。混合物を、１２ｇ水中０．３１ｇのＡＰＳおよび２０ｇの水中０．３１ｇのＦＦ−６で２回酸化還元させ、その後、冷却させる。二重層化チーズクロスを通して生成物をろ過し、明らかな凝塊は見られない。
【００８６】
試料４−グアニル尿素と複合体を形成した、ＰＡＭ−４０００であるモノマー９７．５％を有するＦＲポリマー
２９２．５ｇのＳｉｐｏｍｅｒ（商標）ＰＡＭ−４０００を、４０９．５ｇの水、１１７ｇのジシアンジアミドおよび０．２４ｇのＢＨＴと混合し、空気下に９０℃にする。この反応物を約９０〜約９２℃で５．５時間加熱し、次いで、冷却させる。得られた溶液のｐＨは、４．５２で測定される。
【００８７】
４７０ｇの水および１５ｇの次亜リン酸ナトリウムが入っている反応器を窒素雰囲気下に７５℃に加熱し、１８ｇの水中１．４ｇのＡＰＳを添加する。その後、前に調製した溶液を、１５ｇの４８％Ｎ−メチロールアクリルアミドと一緒に、反応器中に３時間かけて計量しながら供給する。反応温度を７８℃まで上昇させる。１０ｇの水を用いて、ラインをすすぎ洗いする。計量３０分後、９ｇの水中０．２７ｇのＡＰＳを添加し、反応を７８℃でさらに３０分間続ける。この反応混合物を６２℃に冷却し、６ｇの水中０．２ｇのＡＰＳおよび１５ｇの水中０．２ｇのＦＦ−６を含有する酸化還元系を順次に添加する。３０分後、同じ酸化還元系を添加し、この反応物を室温に冷却させる。半透明な材料は、４．６７のｐＨを有する。
【００８８】
試料５−ＨＥＭＡから直接製造したＦＲポリマー
５１ｇのＨＥＭＡおよび０．０３ｇのブチルヒドロキノンを２５０ｍｌの３つ口フラスコに入れる。この混合物を空気下に５０℃に加熱する一方で、２７．９ｇの五酸化リンを３０分かけて５回にわけて添加する。次いで、反応物を８０℃に加熱し、２時間保持し、約６０℃に冷却させる。１２ｇの水、続いて、３２．９ｇのジシアンジアミドを少しずつ添加し、反応温度を７０℃未満に保つ。次いで、温度を９０℃にさせ、３時間保持し、その後、６０℃に冷却させ、６０ｇの脱塩水を添加する。温度が３０℃未満になるまで、この混合物を撹拌する。この水溶液のｐＨは、３．８であり、リンＮＭＲは、４４％のリンが、モノホスフェートであり、４０％がジホスフェートであり、約１６％が、トリホスフェートであることを明らかにする。
【００８９】
この溶液に、３４．６５ｇのスチレン、２９．２５ｇのアクリル酸ブチル、７．５ｇの５２％Ｎ−メチロールアクリルアミドおよび２．２５ｇのＯＣ−４０を添加する。上に記載したとおりに重合を行って、本質的に凝塊のない安定なラテックスを得る。
【００９０】
試料６−ＨＥＭＡから直接製造したＦＲポリマー
３７．１ｇのＨＥＭＡおよび０．０２ｇのブチルヒドロキノンを２５０ｍｌの３つ口フラスコに入れ、空気下に６０℃に加熱する一方で、２０．３ｇの五酸化リンを３０分で５回にわけて添加する。反応物を空気下に６０℃に加熱し、約２時間保持し、２３ｇのスチレン、１４．５ｇのアクリル酸ブチル、２４ｇのジシアンジアミドおよび８ｇの水を添加する。温度をゆっくりと９０℃にさせ、３時間保持し、その後、６０℃に冷却させ、４０ｇの脱塩水を添加する。温度が３０℃未満になるまで、この混合物を撹拌する。この水溶液のｐＨは、４．０であり、リンＮＭＲは、３５．８％のリンが、モノホスフェートであり、４７．５％がジホスフェートであり、約１６．７％が、トリホスフェートであることを示す。
【００９１】
この溶液に、１ｇのアクリル酸ブチル、３ｇの４８％Ｎ−メチロールアクリルアミドおよび１．５ｇのＯＣ−４０を添加する。前に記載したとおりに重合を行って、本質的に凝塊のない安定なラテックスを得る。
【００９２】
試料６（ａ）−ＨＥＭＡから直接製造したＦＲポリマー
５１．１ｇのＨＥＭＡおよび０．０４ｇのブチルヒドロキノンを２５０ｍｌの３つ口フラスコに入れ、空気下に５０℃に加熱する一方で、２０．３ｇの五酸化リンを３０分で５回にわけて添加する。反応物を空気下に６０℃に加熱し、約２時間保持し、３０ｇのアクリル酸ブチル、０．０２ｇのＢＨＴ、３３ｇのジシアンジアミドおよび１２ｇのＤＭ水を添加する。温度をゆっくりと９０℃にさせ、３時間保持し、その後、６０℃に冷却させ、６０ｇの脱塩水を添加する。温度が３０℃未満になるまで、この混合物を撹拌する。この水溶液のｐＨは、３．８であり、リンＮＭＲは、約４０％のリンが、モノホスフェートであり、４８％がジホスフェートであり、約１２％が、トリホスフェートであることを示す。溶液を４．１２ｇのトリエタノールアミンでｐＨ４．４に調整する。
【００９３】
この溶液に、３５ｇのスチレン、４ｇの４８％Ｎ−メチロールアクリルアミドおよび１．５ｇの３０％ラウリル硫酸ナトリウム溶液を添加する。前に記載したとおりに重合を行って、本質的に凝塊のない安定なラテックスを得る。
【００９４】
試料６（ｂ）−ＨＥＭＡから直接製造したＦＲポリマー
３４ｇのＨＥＭＡおよび０．０２ｇのブチルヒドロキノンを２５０ｍｌの３つ口フラスコに入れ、空気下に５０℃に加熱する一方で、１８．６ｇの五酸化リンを３０分で５回にわけて添加する。反応物を空気下に６０℃に加熱し、約２時間保持し、２３ｇのスチレン、０．０２ｇのＢＨＴ、２２ｇのジシアンジアミドおよび８ｇの水を添加する。温度をゆっくりと９０℃にさせ、３時間保持し、その後、６０℃に冷却させ、４０ｇの脱塩水を添加する。温度が３０℃未満になるまで、この混合物を撹拌する。この水溶液のｐＨは、３．４４であり、これを、７．４ｇの２０％ＮａＯＨ溶液でｐＨ４．４７に調整する。
【００９５】
この溶液に、１９ｇのアクリル酸ブチル、３ｇのイタコン酸および１ｇの３０％ラウリル硫酸ナトリウム溶液を添加する。前に記載したとおりに重合を行って、本質的に凝塊のない安定なラテックスを得る。
【００９６】
試料７−フェノール樹脂と一緒のＦＲポリマー
試料４のポリマーを、フェノール樹脂と一緒に難燃添加剤として用いる。ブレンド比は、乾燥重量基準で、５０％フェノール樹脂／５０％試料４である。
【００９７】
試料８−ウレタン樹脂と一緒のＦＲポリマー
試料４のポリマーを、水性（ｗａｔｅｒｂｏｒｎｅ）ポリウレタン分散物中難燃添加剤として用いる。ブレンド比は、乾燥重量基準で、５０％ポリウレタン（Ｌｕｂｒｉｚｏｌ  ＣｏｒｐｏｒａｔｉｏｎからのＳａｎｃｕｒｅ（登録商標）２７１５）／５０％試料４である。
【００９８】
試料９−尿素ホルムアルデヒド樹脂と一緒のＦＲポリマー
試料４のポリマーを、尿素ホルムアルデヒド樹脂と一緒に難燃添加剤として用いる。ブレンド比は、乾燥重量基準で、５０％尿素ホルムアルデヒド（Ａｒｃｌｉｎから）／５０％試料４である。
【００９９】
（実施例１）−ラテックス樹脂の性能データ
試料１、２、３、５および６の組成物を含浸させた紙を、いくつかの異なる対照を含浸させた紙に対して難燃性について試験する。第１の対照組成物は、Ｈｙｃａｒ（商標）２６８４６であり、これは、Ｌｕｂｒｉｚｏｌから入手できる市販用ラテックス組成物である。それを、それ自体について、および市販用難燃添加剤に関して、水浸漬前と、脱塩水に２４時間浸漬させ、乾燥させた後との両方で、ＴＡＰＰＩ４６１、Ａｐｐａｒａｔｕｓ３．１〜３．４に従って垂直燃焼試験で試験する。
【０１００】
ＰＡＭ−４０００も、それ自体について、周囲温度で乾燥させ、３００°Ｆで５分間硬化させたキャストフィルムとして試験する。
【０１０１】
結果を表１に示す。
【０１０２】
【表１】
0005992050.tif 000006
Ｐｙｒｏｓａｎ（商標）ＳＹＮは、Ｅｍｅｒａｌｄ  Ｐｅｒｆｏｒｍａｎｃｅ  Ｍａｔｅｒｉａｌｓから入手できる有機ホスフェート化合物である。
【０１０３】
Ａｎｔｉｂｌａｚｅ（商標）ＬＲ３、ＬＲ４、およびＭＣは、Ａｌｂｅｍａｒｌｅ  Ｃｏｒｐ．から入手できるポリリン酸アンモニウムである。
【０１０４】
Ｍａｒｔｉｎａｌ（商標）ＯＬ−１０４ＬＥは、Ａｌｂｅｍａｒｌｅ  Ｃｏｒｐ．から入手できる水酸化アルミニウムである。
【０１０５】
Ｍｅｌａｐｕｒ（商標）ＭＰは、ＤＳＭ  Ｍｅｌａｐｕｒから入手できるメラミンホスフェートである。
【０１０６】
上記添加剤のいずれも、水浸漬後の垂直燃焼試験に合格しなかったが、難燃添加剤の一つ、Ｅｘｏｌｉｔｅ（商標）ＯＰ１２３０（Ｃｌａｒｉａｎｔから入手できる非ハロゲン化難燃剤）は、浸漬後の垂直燃焼に合格できることがわかった。比較のために、添加剤が添加された組成物が水浸漬後の垂直燃焼に合格するまで、ＯＰ１２３０のレベルを連続的に増加させた。
【０１０７】
ＯＰ１２３０が添加されたＨｙｃａｒ（商標）２６８５５（Ｌｕｂｒｉｚｏｌから入手できる市販用ラテックス）の垂直燃焼試験について、ＴＡＰＰＩ４６１手順に再度従った。水浸漬の場合、紙試料を脱塩水に２時間浸漬させ、乾燥させ、新鮮な脱塩水にさらに２時間浸漬させた。この手順を、垂直燃焼試験前の合計６時間の浸漬について、もう１回繰り返した。
【０１０８】
垂直燃焼試験に加えて、ＯＰ１２３０試料を、透気度および圧力降下（ＡＳＴＭ  Ｄ７３７に従って、Ｔｅｓｔ  Ｈｅａｄ  Ｍｏｄｅｌ  ＦＸ３３００−３８を備えた、ＴＥＸＴＥＳＴ  ＦＸ３３００  Ａｉｒ  Ｐｅｒｍｅａｂｉｌｉｔｙ  Ｔｅｓｔｅｒ  ＩＩＩを用いて３回の測定の平均）、ならびにミューレン破裂（ＴＡＰＰＩ  Ｔ−４０３、手順９．１および９．２、Ｍｕｌｌｅｎ  Ｔｅｓｔｅｒで４回の測定の平均）についても試験する。５０〜６５のミューレン破裂が、約１０〜約２５の老化ミューレン破裂とともに望ましい。結果を表２に示す。
【０１０９】
【表２】
0005992050.tif 000007
ＯＰ１２３０添加剤の高レベルにおいて、透気度は、対照よりも非常により低く、圧力降下は非常により高かった。
【０１１０】
試料１〜試料６を、同じ手順に従って、垂直燃焼、ミューレン破裂、透気度および圧力降下について試験する。結果を表３に示す。
【０１１１】
【表３】
0005992050.tif 000008
フィルタ媒体についての別の重要な因子は、引張強度の保持率である。材料でコーティングしたフィルタ媒体は、乾燥および湿潤引張特性についても試験する。結果を表４に示す。
【０１１２】
乾燥引張および伸び：
１インチ×３インチの試料を、ＭＴＳ  Ｉｎｓｉｇｈｔ装置において１分当たり１２インチのクロスヘッド速度で機械方向（ＭＤ）および横方向（ｃｒｏｓｓ  ｄｉｒｅｃｔｉｏｎ）（ＣＤ）で試験する。ジョーギャップ（ｊａｗ  ｇａｐ）は、２インチであった。報告結果は、４つの試験の平均に基づく。ピーク引張強度（破壊前に試験片に発生した最大引張強度）は、１インチ当たりポンドで報告する。ピーク伸び（破壊前の最大引張強度で試験片に発生した最大引張歪み）は、パーセント、すなわち、試験片の長さの増加と元の試験スパンとの比の１００倍として表す。
【０１１３】
湿潤引張および伸び：
試験前に試料を０．１％Ｔｒｉｔｏｎ  Ｘ−１００界面活性剤溶液に１分間浸漬させた以外は、乾燥引張／伸びと同じ試験手順を用いる。
【０１１４】
【表４】
0005992050.tif 000009
非ハロゲン化試料は、対照樹脂と物理的特性において有意な差を示さなかった。
【０１１５】
（実施例２）−フェノール樹脂についての性能データ
紙に、試料７の難燃性ブレンド、またはレゾール型対照ポリマーに含浸させ、難燃性について試験する。試料および対照を、水浸漬前と脱塩水に浸漬後との両方で、ＴＡＰＰＩ４６１、Ａｐｐａｒａｔｕｓ３．１〜３．４に従って、垂直燃焼試験においてそれら自体に対して試験する。水浸漬は、紙試料を脱塩水に２時間浸漬し、続いて乾燥することによって行う。この過程を、垂直燃焼試験前に合計６時間の浸漬について合計３回繰り返す。
【０１１６】
結果を以下の表５に示す。
【０１１７】
【表５】
0005992050.tif 000010
垂直燃焼試験に加えて、フェノール試料を、透気度および圧力降下（ＡＳＴＭ  Ｄ７３７に従って、Ｔｅｓｔ  Ｈｅａｄ  Ｍｏｄｅｌ  ＦＸ３３００−３８を備えた、ＴＥＸＴＥＳＴ  ＦＸ３３００  Ａｉｒ  Ｐｅｒｍｅａｂｉｌｉｔｙ  Ｔｅｓｔｅｒ  ＩＩＩを用いて３回の測定の平均）、ならびにミューレン破裂（ＴＡＰＰＩ  Ｔ−４０３、手順９．１および９．２、Ｍｕｌｌｅｎ  Ｔｅｓｔｅｒで４回の測定の平均）についても試験する。結果を以下の表６に示す。
【０１１８】
【表６】
0005992050.tif 000011
フェノール材料でコーティングしたフィルタ媒体は、乾燥および湿潤引張特性についても試験する。結果を表７に示す。
【０１１９】
【表７】
0005992050.tif 000012
（実施例３）−ポリウレタン樹脂についての性能データ
試料８の組成物を含浸させた紙を、Ｓａｎｃｕｒｅ（商標）２７１５（脂肪族水性ポリウレタン型ポリマー）を含浸させた紙に対して難燃性について試験する。試料および対照を、水浸漬前と脱塩水に浸漬後との両方で、ＴＡＰＰＩ４６１、Ａｐｐａｒａｔｕｓ３．１〜３．４に従って、垂直燃焼試験においてそれら自体に対して試験する。水浸漬は、紙試料を脱塩水に２時間浸漬し、続いて乾燥することによって行う。この過程を、垂直燃焼試験前に合計６時間の浸漬について合計３回繰り返す。
【０１２０】
結果を以下の表８に示す。
【０１２１】
【表８】
0005992050.tif 000013
垂直燃焼試験に加えて、ポリウレタン試料を、透気度および圧力降下（ＡＳＴＭ  Ｄ７３７に従って、Ｔｅｓｔ  Ｈｅａｄ  Ｍｏｄｅｌ  ＦＸ３３００−３８を備えた、ＴＥＸＴＥＳＴ  ＦＸ３３００  Ａｉｒ  Ｐｅｒｍｅａｂｉｌｉｔｙ  Ｔｅｓｔｅｒ  ＩＩＩを用いて３回の測定の平均）、ならびにミューレン破裂（ＴＡＰＰＩ  Ｔ−４０３、手順９．１および９．２、Ｍｕｌｌｅｎ  Ｔｅｓｔｅｒで４回の測定の平均）について試験する。結果を以下の表９に示す。
【０１２２】
【表９】
0005992050.tif 000014
（実施例４）−尿素ホルムアルデヒド樹脂についての性能データ
試料９の組成物を含浸させた紙を、Ａｒｃｌｉｎ（商標）からの尿素ホルムアルデヒド樹脂を含浸させた紙に対して難燃性について試験する。試料および対照を、水浸漬前と脱塩水に浸漬後との両方で、ＴＡＰＰＩ４６１、Ａｐｐａｒａｔｕｓ３．１〜３．４に従って、垂直燃焼試験においてそれら自体に対して試験する。水浸漬は、紙試料を脱塩水に２時間浸漬し、続いて乾燥することによって行う。この過程を、垂直燃焼試験前に合計６時間の浸漬について合計３回繰り返す。
【０１２３】
結果を以下の表１０に示す。
【０１２４】
【表１０】
0005992050.tif 000015
垂直燃焼試験に加えて、尿素ホルムアルデヒド試料を、透気度および圧力降下（ＡＳＴＭ  Ｄ７３７に従って、Ｔｅｓｔ  Ｈｅａｄ  Ｍｏｄｅｌ  ＦＸ３３００−３８を備えた、ＴＥＸＴＥＳＴ  ＦＸ３３００  Ａｉｒ  Ｐｅｒｍｅａｂｉｌｉｔｙ  Ｔｅｓｔｅｒ  ＩＩＩを用いて３回の測定の平均）、ならびにミューレン破裂（ＴＡＰＰＩ  Ｔ−４０３、手順９．１および９．２、Ｍｕｌｌｅｎ  Ｔｅｓｔｅｒで４回の測定の平均）について試験する。結果を以下の表１１に示す。
【０１２５】
【表１１】
0005992050.tif 000016
上で言及した文献のそれぞれは、参照により本明細書に組み込まれる。いずれの文献についての言及も、このような文献が従来技術として資格があるか、またはいずれの権限においても当業者の一般知識を構成することの是認ではない。実施例中を除いて、またはそうでなければ明示的に示される場合、材料の量、反応条件、分子量、炭素原子の数などを特定する本説明における数量のすべては、語「約」によって修飾されていると理解されるべきである。本明細書で示される量、範囲、および比の上限および下限は、独立して組み合わされてもよいことが理解されるべきである。同様に、本発明のそれぞれの要素についての範囲および量は、他の要素のいずれかについての範囲または量と一緒に使用され得る。本明細書で使用される場合、「から本質的になる（ｃｏｎｓｉｓｔｉｎｇ  ｅｓｓｅｎｔｉａｌｌｙ  ｏｆ）」は、考慮下の組成物の基本のおよび新規な特性に実質的に影響を及ぼさない物質の包含を許容する。